(57)【要約】【課題】本発明は、新規な高分子およびこれを含む着色組成物を提供する。【解決手段】本発明による着色組成物を含む感光性樹脂組成物は、多様な感光材として適用することができ、ＯＬＥＤ用またはＬＣＤ用、カラーフィルタ、ブラックマトリックス、オーバーコート層、カラムスペーサおよび印刷配線盤のパターンの製造時に適用することができる。【選択図】なし【特許請求の範囲】
【請求項１】
下記化学式１ないし４で表示される繰り返し単位を含む高分子。
【化１】
2015166469.tif 000013
〔前記化学式１ないし４において、
Ｒ１、Ｒ２、Ｒ３、Ｒ５、Ｒ６、Ｒ７、Ｒ９、Ｒ１０、Ｒ１１、Ｒ１２、Ｒ１３、およびＲ１４は、互いに同一または異なり、それぞれ独立に、水素またはＣ１〜Ｃ１０のアルキル基であり、
Ｒ４は、Ｃ４〜Ｃ２０のシクロアルキル基またはＣ４〜Ｃ２０のシクロアルケニル基であり、
Ｒ８は、ハロゲン基およびＣ１〜Ｃ１０のアルキル基からなる群より選択される１種以上で置換もしくは非置換のＣ６〜Ｃ２０のアリール基であり、
Ｒ１５は、Ｃ３〜Ｃ３０のアルキル基であり、
ａ、ｂ、ｃおよびｄは、それぞれモル混合比であって、
ａは１０〜６０、
ｂは１〜２０、
ｃは１０〜７０、
ｄは１〜２０である。〕
【請求項２】
下記化学式５および６で表示される繰り返し単位のうちのいずれか１つ以上をさらに含んでなる、請求項１に記載の高分子。
【化２】
2015166469.tif 000014
〔前記化学式５ないし６において、
Ｒ１６、Ｒ１７、Ｒ１８、Ｒ１９、Ｒ２０およびＲ２１は、互いに同一または異なり、それぞれ独立に、水素またはＣ１〜Ｃ１０のアルキル基であり、  Ｒ２２は、Ｃ１〜Ｃ１０のアルキル基；またはＣ１〜Ｃ６のアルキルエステル基であり、
ｅおよびｆは、それぞれモル混合比であって、ｅは１〜４０、ｆは１〜２０である。〕
【請求項３】
前記化学式１が、下記化学式７または化学式１０で表示されることを特徴とする、請求項１又は２に記載の高分子。
【化３】
2015166469.tif 000015
〔前記化学式７および１０において、
Ｒ１、Ｒ２、Ｒ３およびａは、前記化学式１における定義のとおりである。〕
【請求項４】
前記化学式２が、下記化学式８で表示されることを特徴とする、請求項１〜３の何れか一項に記載の高分子。
【化４】
2015166469.tif 000016
〔前記化学式８において、
Ｒ５、Ｒ６、Ｒ７およびｂは、前記化学式２における定義のとおりである。〕
【請求項５】
下記化学式１ないし４で表示されるモノマーおよび開始剤を反応させるステップ１）を含んでなる、請求項１〜４の何れか一項に記載の高分子の製造方法。
【化５】
2015166469.tif 000017
〔前記化学式１ないし４において、
Ｒ１、Ｒ２、Ｒ３、Ｒ５、Ｒ６、Ｒ７、Ｒ９、Ｒ１０、Ｒ１１、Ｒ１２、Ｒ１３、およびＲ１４は、互いに同一または異なり、それぞれ独立に、水素またはＣ１〜Ｃ１０のアルキル基であり、
Ｒ４は、Ｃ４〜Ｃ２０のシクロアルキル基またはＣ４〜Ｃ２０のシクロアルケニル基であり、
Ｒ８は、ハロゲン基およびＣ１〜Ｃ１０のアルキル基からなる群より選択される１種以上で置換もしくは非置換のＣ６〜Ｃ２０のアリール基であり、
Ｒ１５は、Ｃ３〜Ｃ３０のアルキル基であり、
ａ、ｂ、ｃおよびｄは、それぞれモル混合比であって、
ａは１０〜６０、
ｂは１〜２０、
ｃは１０〜７０、
ｄは１〜２０である。〕
【請求項６】
前記１）ステップに、下記化学式６で表示されるモノマーを追加して反応させることをさらに含んでなる、請求項５に記載の高分子の製造方法。
【化６】
2015166469.tif 000018
〔前記化学式６において、
Ｒ２２は、Ｃ１〜Ｃ１０のアルキル基；またはＣ１〜Ｃ６のアルキルエステル基であり、
ｆはモル混合比であって、ｆは１〜２０である。〕
【請求項７】
前記１）ステップによる生成物と、エポキシグループを含む不飽和エチレン性モノマーとを反応させる２）ステップをさらに含んでなる、請求項５又は６に記載の高分子の製造方法。
【請求項８】
前記２）ステップによる生成物が、下記化学式５で表示される繰り返し単位を含むものである、請求項７に記載の高分子の製造方法。
【化７】
2015166469.tif 000019
〔前記化学式５において、
Ｒ１６、Ｒ１７、Ｒ１８、Ｒ１９、Ｒ２０およびＲ２１は、互いに同一または異なり、それぞれ独立に、水素またはＣ１〜Ｃ１０のアルキル基であり、  ｅはモル混合比であって、ｅは１〜４０である。〕
【請求項９】
請求項１〜４の何れか一項に記載の高分子を含む分散用樹脂と、着色剤と、及び溶媒とを備えてなる、着色組成物。
【請求項１０】
前記着色組成物の総重量を基準として、
前記分散用樹脂の含有量が１〜３０重量％であり、
前記着色剤の含有量が５〜５０重量％であり、
前記溶媒の含有量が２０〜７０重量％である、請求項９記載の着色組成物。
【請求項１１】
請求項９又は１０に記載の着色組成物を備えてなる、感光性樹脂組成物。
【請求項１２】
請求項１１に記載の感光性樹脂組成物で製造された、感光材。
【請求項１３】
請求項１２に記載の感光材で製造された、カラーフィルタ、ブラックマトリックス、オーバーコート層、カラムスペーサおよび印刷配線盤からなる群より選択される少なくとも一種を備えてなる、液晶表示装置。
【発明の詳細な説明】
【技術分野】
【０００１】
本出願は２０１２年５月３１日に韓国特許庁に提出された韓国特許出願第１０−２０１２−００５８８７７号、および２０１３年５月８日に韓国特許庁に提出された韓国特許出願第１０−２０１３−００５１８６２号の出願日の利益を主張し、その内容の全ては本明細書に含まれる。
【０００２】
本明細書は、新規な高分子を含む着色組成物およびこれを含む液晶表示装置または有機発光素子に関するものである。
【背景技術】
【０００３】
感光性樹脂組成物は、基板上に塗布されて塗膜を形成し、この塗膜の特定部分にフォトマスクなどを用いて光照射による露光を実施した後、非露光部を現像処理して除去することにより、パターンを形成するのに使用できる。このような感光性樹脂組成物は、光を照射して重合し、硬化させることが可能なため、光硬化性インク、感光性印刷版、各種フォトレジスト、ＬＣＤ用カラーフィルタフォトレジスト、樹脂ブラックマトリックス用フォトレジスト、または透明感光材などに用いられている。
【０００４】
感光性樹脂組成物は、通常、バインダー樹脂、エチレン性不飽和結合を有する重合性化合物、光重合開始剤および溶媒を含み、用途に応じて、緑色、赤色、黄色、ブラックなどの色を呈するために着色剤を含むことができる。
【０００５】
感光性樹脂組成物中において、前記着色剤は、顔料または染料を固形分の状態で添加するか、着色剤、分散用樹脂および溶媒を含む別の着色組成物を製造して混合することができる。
【０００６】
この時、前記着色組成物は、製造工程中、熱処理時に変色する問題があり得る。
【発明の概要】
【発明が解決しようとする課題】
【０００７】
本明細書は、新規な高分子を含む着色組成物およびこれを含む液晶表示装置または有機発光素子を提供しようとする。
【課題を解決するための手段】
【０００８】
本明細書は、
下記化学式１ないし４で表示される繰り返し単位を含む高分子を提供する。
【化１】
2015166469.tif 000002
【０００９】
前記化学式１ないし４において、
Ｒ１、Ｒ２、Ｒ３、Ｒ５、Ｒ６、Ｒ７、Ｒ９、Ｒ１０、Ｒ１１、Ｒ１２、Ｒ１３、およびＲ１４は、 互いに同一または異なり、それぞれ独立に、水素またはＣ１〜Ｃ１０のアルキル基であり、
Ｒ４は、Ｃ４〜Ｃ２０のシクロアルキル基またはＣ４〜Ｃ２０のシクロアルケニル基であり、
Ｒ８は、ハロゲン基およびＣ１〜Ｃ１０のアルキル基からなる群より選択される１種以上で置換もしくは非置換のＣ６〜Ｃ２０のアリール基であり、
Ｒ１５は、Ｃ３〜Ｃ３０のアルキル基であり、
ａ、ｂ、ｃおよびｄは、それぞれモル混合比であって、ａは１０〜６０、ｂは１〜２０、ｃは１０〜７０、ｄは１〜２０である。
【００１０】
また、本明細書は、１）下記化学式１ないし４で表示されるモノマーおよび開始剤を反応させるステップを含む請求項１ないし４のいずれか１項記載の高分子の製造方法を提供する。
【化２】
2015166469.tif 000003
【００１１】
前記化学式１ないし４において、
Ｒ１、Ｒ２、Ｒ３、Ｒ５、Ｒ６、Ｒ７、Ｒ９、Ｒ１０、Ｒ１１、Ｒ１２、Ｒ１３、およびＲ１４は、互いに同一または異なり、それぞれ独立に、水素またはＣ１〜Ｃ１０のアルキル基であり、
Ｒ４は、Ｃ４〜Ｃ２０のシクロアルキル基またはＣ４〜Ｃ２０のシクロアルケニル基であり、
Ｒ８は、ハロゲン基およびＣ１〜Ｃ１０のアルキル基からなる群より選択される１種以上で置換もしくは非置換のＣ６〜Ｃ２０のアリール基であり、
Ｒ１５は、Ｃ３〜Ｃ３０のアルキル基であり、
ａ、ｂ、ｃおよびｄは、それぞれモル混合比であって、ａは１０〜６０、ｂは１〜２０、ｃは１０〜７０、ｄは１〜２０である。
【００１２】
また、本明細書は、前記高分子を含む分散用樹脂、着色剤および溶媒を含む着色組成物を提供する。
【００１３】
さらに、本明細書は、前記着色組成物を含む感光性樹脂組成物を提供する。
【００１４】
また、本明細書は、前記感光性樹脂組成物で製造された感光材を提供する。
【００１５】
さらに、本明細書は、前記感光材で製造されたカラーフィルタ、ブラックマトリックス、オーバーコート層、カラムスペーサおよび印刷配線盤からなる群より選択されるいずれか１つを含む液晶表示装置を提供する。
【発明の効果】
【００１６】
本明細書の一実施態様は、耐熱性に優れるという利点がある。
【００１７】
本明細書の一実施態様は、黄変する現象を防止するという利点がある。
【００１８】
本明細書の一実施態様は、フィルム上において突起の発生を低減するという利点がある。
【発明を実施するための形態】
【００１９】
以下、本明細書をより詳細に説明する。
【００２０】
本明細書は、下記化学式１ないし４で表示される繰り返し単位を含む高分子を提供する。
【化３】
2015166469.tif 000004
【００２１】
前記化学式１ないし４において、Ｒ１、Ｒ２、Ｒ３、Ｒ５、Ｒ６、Ｒ７、Ｒ９、Ｒ１０、Ｒ１１、Ｒ１２、Ｒ１３、およびＲ１４は、互いに同一または異なり、それぞれ独立に、水素またはＣ１〜Ｃ１０のアルキル基であり、Ｒ４は、Ｃ４〜Ｃ２０のシクロアルキル基またはＣ４〜Ｃ２０のシクロアルケニル基である。
【００２２】
前記化学式１ないし４において、Ｒ８は、ハロゲン基およびＣ１〜Ｃ１０のアルキル基からなる群より選択される１種以上で置換もしくは非置換のＣ６〜Ｃ２０のアリール基であり、Ｒ１５は、Ｃ３〜Ｃ３０のアルキル基であり、ａ、ｂ、ｃおよびｄは、それぞれモル混合比であって、ａは１０〜６０、ｂは１〜２０、ｃは１０〜７０、ｄは１〜２０である。
【００２３】
また、前記高分子は、下記化学式５および６で表示される繰り返し単位のうちのいずれか１つ以上をさらに含むことができる。
【化４】
2015166469.tif 000005
【００２４】
前記化学式５ないし６において、
Ｒ１６、Ｒ１７、Ｒ１８、Ｒ１９、Ｒ２０およびＲ２１は、互いに同一または異なり、それぞれ独立に、水素またはＣ１〜Ｃ１０のアルキル基であり、  Ｒ２２は、Ｃ１〜Ｃ１０のアルキル基；またはＣ１〜Ｃ６のアルキルエステル基であり、
ｅおよびｆは、それぞれモル混合比であって、ｅは１〜４０、ｆは１〜２０である。
【００２５】
前記Ｃ１〜Ｃ１０のアルキル基は、直鎖または分枝鎖であり得、具体例としては、メチル基、エチル基、プロピル基、イソプロピル基、ブチル基、ｔ−ブチル基などがあるが、これらにのみ限定されるものではない。
【００２６】
前記Ｃ３〜Ｃ３０のアルキル基は、直鎖または分枝鎖であり得、具体例としては、プロピル基、イソプロピル基、ブチル基、ｔ−ブチル基、プロピル基などがあるが、これらにのみ限定されるものではない。
【００２７】
前記Ｃ６〜Ｃ２０のアリール基の具体例としては、フェニル基、ベンジル基、ビフェニル基、ナフチル基、アントラセン基、フェナントレンなどがあるが、これらにのみ限定されるものではない。
【００２８】
前記ハロゲン基としては、フッ素基、塩素基、臭素基、ヨウ素基などが挙げられるが、これらにのみ限定されるものではない。
【００２９】
前記Ｃ４〜Ｃ２０のシクロアルキル基は、シクロブチル基、シクロペンチル基、シクロヘキシル基、シクロヘプチル基、シクロオクチル基、アダマンチル基などが挙げられるが、これらにのみ限定されるものではない。
【００３０】
前記Ｃ４〜Ｃ２０のシクロアルケニル基は、シクロブテニル基、シクロペンテニル基、シクロヘキセニル基などであり得るが、これらにのみ限定されるものではない。
【００３１】
前記化学式１は、下記化学式７または化学式１０で表示できるが、これらにのみ限定されるものではない。
【化５】
2015166469.tif 000006
【００３２】
前記化学式７において、Ｒ１、Ｒ２、Ｒ３およびａは、前記化学式１における定義のとおりである。
【００３３】
前記化学式２は、下記化学式８で表示できるが、これらにのみ限定されるものではない。
【化６】
2015166469.tif 000007
【００３４】
前記化学式８において、Ｒ５、Ｒ６、Ｒ７およびｂは、前記化学式２における定義のとおりである。
【００３５】
本明細書は、下記化学式１ないし４で表示されるモノマーおよび開始剤を反応させる１）ステップ（工程）を含む高分子の製造方法を提供する。
【化７】
2015166469.tif 000008
【００３６】
前記化学式１ないし４において、Ｒ１、Ｒ２、Ｒ３、Ｒ５、Ｒ６、Ｒ７、Ｒ９、Ｒ１０、Ｒ１１、Ｒ１２、Ｒ１３、およびＲ１４は、互いに同一または異なり、それぞれ独立に、水素またはＣ１〜Ｃ１０のアルキル基であり、Ｒ４は、Ｃ４〜Ｃ２０のシクロアルキル基またはＣ４〜Ｃ２０のシクロアルケニル基である。
【００３７】
前記化学式１ないし４において、Ｒ８は、ハロゲン基およびＣ１〜Ｃ１０のアルキル基からなる群より選択される１種以上で置換もしくは非置換のＣ６〜Ｃ２０のアリール基であり、Ｒ１５は、Ｃ３〜Ｃ３０のアルキル基であり、ａ、ｂ、ｃおよびｄは、それぞれモル混合比であって、ａは１０〜６０、ｂは１〜２０、ｃは１０〜７０、ｄは１〜２０である。
【００３８】
前記高分子は、高分子全体を基準として、含有量が１０〜６０モル％の化学式１で表示されるモノマーを含むことができる。１０モル％未満の場合には、前記高分子に十分な耐熱性を付与するのに困難があり、６０モル％超過の場合には、前記高分子の分散性および現像性が低下することがある。
【００３９】
前記高分子は、高分子全体を基準として、含有量が１〜２０モル％の化学式２で表示されるモノマーを含むことができる。１モル％未満の場合には、前記高分子の分散性が低下することがあり、２０モル％超過の場合には、加熱される工程で黄変するか、熱分解によって形成されたパターンに突起を形成させることができる。
【００４０】
また、前記高分子は、高分子全体を基準として、含有量が１０〜７０モル％の化学式３で表示されるモノマーを含むことができる。１０モル％未満の場合には、前記高分子の現像性が低下することがあり、７０モル％超過の場合には、前記高分子の分散性が低下することがある。
【００４１】
前記高分子は、高分子全体を基準として、含有量が１０〜７０モル％の化学式４で表示されるモノマーを含むことができる。１０モル％未満の場合には、前記高分子の分散性および現像性が低下することがあり、７０モル％超過の場合には、前記高分子に十分な耐熱性を付与するのに困難があり得る。
【００４２】
前記１）ステップに、下記化学式６で表示されるモノマーをさらに追加して反応させることができる。この時、前記反応を通じて生成された高分子は、高分子全体を基準として、含有量が１〜２０モル％の化学式６で表示される繰り返し単位を含むことができる。
【化８】
2015166469.tif 000009
【００４３】
前記化学式６において、Ｒ２２は、Ｃ１〜Ｃ１０のアルキル基；またはＣ１〜Ｃ６のアルキルエステル基であり、ｆはモル混合比であって、ｆは１〜２０である。
【００４４】
また、前記１）ステップ（第１工程）の生成物と、エポキシグループを含む不飽和エチレン性モノマーとを反応させる２）ステップ（第２工程）をさらに含むことができる。
【００４５】
前記エポキシグループを含む不飽和エチレン性モノマーは、アリールグリシジルエーテル、グリシジル（メタ）アクリレート、３，４−エポキシシクロヘキシルメチル（メタ）アクリレート、グリシジル５−ノルボルネン−２−メチル−２−カルボキシレート（エンド、エキソ混合物）、１，２−エポキシ−５−ヘキセンおよび１，２−エポキシ−９−デセンからなる群より選択される１種以上の化合物を使用することができるが、これらにのみ限定されるものではない。
【００４６】
前記２）ステップにおいて、前記エポキシグループを含む不飽和エチレン性モノマーは、１）ステップの生成物中、化学式３で表示される繰り返し単位の酸基と反応して不飽和エチレン基を付与する。
【００４７】
前記２）ステップの生成物である不飽和エチレン基を含む高分子は、露光時、末端の不飽和エチレン基が他の重合可能な基と共に反応するようになる。これにより、パターンの強度が向上できる。また、これにより、パターンの表面において、突起の発生を低減することができる。
【００４８】
これにより、下記２）ステップの生成物は、前記化学式５で表示される繰り返し単位を含む。
【化９】
2015166469.tif 000010
【００４９】
前記化学式５において、Ｒ１６、Ｒ１７、Ｒ１８、Ｒ１９、Ｒ２０およびＲ２１は、互いに同一または異なり、それぞれ独立に、水素またはＣ１〜Ｃ１０のアルキル基であり、ｅはモル混合比であって、ｅは１〜４０である。
【００５０】
この時、前記反応を通じて成された高分子は、高分子全体を基準として、含有量が１〜４０モル％の化学式５で表示される繰り返し単位を含むことができる。
【００５１】
本明細書の一実施態様にかかる高分子の重量平均分子量は５，０００〜５０，０００であり、必要に応じて、５，０００〜２０，０００であり得るが、これにのみ限定されるものではない。
【００５２】
本明細書の一実施態様にかかる高分子の酸価は１０〜１５０ＫＯＨ  ｍｇ／ｇであり、必要に応じて、３０〜１３０ＫＯＨ  ｍｇ／ｇであり得るが、これにのみ限定されるものではない。
【００５３】
本明細書において、「＊」は、繰り返し単位の間の連結部分を意味する。
【００５４】
一方、前記高分子は、着色組成物で着色剤を分散させるための分散用樹脂として使用できる。
【００５５】
本明細書は、前記高分子を含む分散用樹脂、着色剤および溶媒を含む着色組成物を提供する。
【００５６】
本明細書にかかる着色組成物において、前記分散用樹脂は、本明細書にかかる高分子のみで構成され得、前記高分子のほか、当該技術分野で知られた分散用樹脂を追加的に含むことができる。
【００５７】
一般に、着色組成物において、着色剤は、発色のために芳香族基を含んでいる場合が多い。この理由のため、着色剤を分散させるための分散用樹脂は、芳香族基を含んでいる着色剤と親和力を高めて効率的に分散させるために、一般に芳香族基を含んでいる。
【００５８】
しかし、前記分散用樹脂の芳香族基は、着色剤による固有の色を変色させ得、加熱される工程で熱分解されたり、これにより、表面に突起を形成するなどの問題が発生する可能性がある。
【００５９】
これを解決するために、本明細書の分散用樹脂は、芳香族基のアリール基を含む繰り返し単位を最小限に含み、耐熱性を付与するために、脂肪族環基のシクロアルキル基を含む繰り返し単位を含むことができる。
【００６０】
前記シクロアルキル基を含む場合には、ガラス転移温度が高く、疎水性を呈するので、現像性が低下することがあるため、これを補うために、酸基または直鎖または分枝鎖のアルキル基を含む繰り返し単位を含むことができる。
【００６１】
前記直鎖または分枝鎖のアルキル基を含む繰り返し単位は、現像性だけでなく、分散用樹脂の分散性を付与することができる。
【００６２】
前記シクロアルキル基を含む場合には、アルカリ水溶液による現像時、パターン剥がれが低減される。これは、シクロアルキル基の疎水性により、現像工程時、現像液のパターン内の浸透が困難になり、パターンの損傷が低減するからである。
【００６３】
前記着色組成物の総重量を基準として、前記分散用樹脂の含有量は１〜３０重量％であり得る。
【００６４】
前記着色剤は、色特性に応じて、レッド顔料、バイオレット顔料、ブルー顔料、グリーン顔料、イエロー顔料、オレンジ顔料、黒色顔料、カーボンブラックなどがあり、これらの中から１種以上を選択することができる。
【００６５】
前記レッド顔料としては、ナフトール系レッド顔料であるＰｉｇ．Ｒｅｄ＃１（Ｃ．Ｉ．１２０７０）、Ｐｉｇ．Ｒｅｄ＃２（Ｃ．Ｉ．１２３１０）、Ｐｉｇ．Ｒｅｄ＃３（Ｃ．Ｉ．１２１２０）、Ｐｉｇ．Ｒｅｄ＃４（Ｃ．Ｉ．１２０８５）、Ｐｉｇ．Ｒｅｄ＃５（Ｃ．Ｉ．１２４９０）、Ｐｉｇ．Ｒｅｄ＃６（Ｃ．Ｉ．１２０９０）、Ｐｉｇ．Ｒｅｄ＃７（Ｃ．Ｉ．１２４２０）、Ｐｉｇ．Ｒｅｄ＃８（Ｃ．Ｉ．１２３５５）、Ｐｉｇ．Ｒｅｄ＃９（Ｃ．Ｉ．１２４６０）、Ｐｉｇ．Ｒｅｄ＃１０（Ｃ．Ｉ．１２４４０）、Ｐｉｇ．Ｒｅｄ＃１１（Ｃ．Ｉ．１２４３０）、Ｐｉｇ．Ｒｅｄ＃１２（Ｃ．Ｉ．１２３８５）、Ｐｉｇ．Ｒｅｄ＃１３（Ｃ．Ｉ．１２３９５）、Ｐｉｇ．Ｒｅｄ＃１４（Ｃ．Ｉ．１２３８０）、Ｐｉｇ．Ｒｅｄ＃１５（Ｃ．Ｉ．１２４６５）、Ｐｉｇ．Ｒｅｄ＃１６（Ｃ．Ｉ．１２５００）、Ｐｉｇ．Ｒｅｄ＃１７（Ｃ．Ｉ．１２３９０）、Ｐｉｇ．Ｒｅｄ＃１８（Ｃ．Ｉ．１２３５０）、Ｐｉｇ．Ｒｅｄ＃２１（Ｃ．Ｉ．１２３００）、Ｐｉｇ．Ｒｅｄ＃２２（Ｃ．Ｉ．１２３１５）、Ｐｉｇ．Ｒｅｄ＃２３（Ｃ．Ｉ．１２３５５）、Ｐｉｇ．Ｒｅｄ＃３１（Ｃ．Ｉ．１２３６０）、Ｐｉｇ．Ｒｅｄ＃３２（Ｃ．Ｉ．１２３２０）、Ｐｉｇ．Ｒｅｄ＃９５（Ｃ．Ｉ．１５８９７）、Ｐｉｇ．Ｒｅｄ＃１１２（Ｃ．Ｉ．１２３７０）、Ｐｉｇ．Ｒｅｄ＃１１４（Ｃ．Ｉ．１２３５１）、Ｐｉｇ．Ｒｅｄ＃１１９（Ｃ．Ｉ．１２４６９）、Ｐｉｇ．Ｒｅｄ＃１４６（Ｃ．Ｉ．１２４８５）、Ｐｉｇ．Ｒｅｄ＃１４７（Ｃ．Ｉ．１２４３３）、Ｐｉｇ．Ｒｅｄ＃１４８（Ｃ．Ｉ．１２３６９）、Ｐｉｇ．Ｒｅｄ＃１５０（Ｃ．Ｉ．１２２９０）、Ｐｉｇ．Ｒｅｄ＃１５１（Ｃ．Ｉ．１５８９０）、Ｐｉｇ．Ｒｅｄ＃１８４（Ｃ．Ｉ．１２４８７）、Ｐｉｇ．Ｒｅｄ＃１８７（Ｃ．Ｉ．１２４８６）、Ｐｉｇ．Ｒｅｄ＃１８８（Ｃ．Ｉ．１２４６７）、Ｐｉｇ．Ｒｅｄ＃２１０（Ｃ．Ｉ．１２４７４）、Ｐｉｇ．Ｒｅｄ＃２４５（Ｃ．Ｉ．１２３１７）、Ｐｉｇ．Ｒｅｄ＃２５３（Ｃ．Ｉ．１２３７５）、Ｐｉｇ．Ｒｅｄ＃２５８（Ｃ．Ｉ．１２３１８）、Ｐｉｇ．Ｒｅｄ＃２６１（Ｃ．Ｉ．１２４６８）；ナフトール系と金属複合体であるＰｉｇ．Ｒｅｄ＃４９（Ｃ．Ｉ．１５６３０）、Ｐｉｇ．Ｒｅｄ＃４９：１（Ｃ．Ｉ．１５６３０：１）、Ｐｉｇ．Ｒｅｄ＃４９：２（Ｃ．Ｉ．１５６３０：２）、Ｐｉｇ．Ｒｅｄ＃４９：３（Ｃ．Ｉ．１５６３０：３）、Ｐｉｇ．Ｒｅｄ＃５０：１（Ｃ．Ｉ．１５５００：１）、Ｐｉｇ．Ｒｅｄ＃５１：１（Ｃ．Ｉ．１５５８０：１）、Ｐｉｇ．Ｒｅｄ＃５３（Ｃ．Ｉ．１５５８５）、Ｐｉｇ．Ｒｅｄ＃５３：１（Ｃ．Ｉ．１５５８５：１）、Ｐｉｇ．Ｒｅｄ＃６８（Ｃ．Ｉ．１５５２５）、Ｐｉｇ．Ｒｅｄ＃２４３（Ｃ．Ｉ．１５９１０）、Ｐｉｇ．Ｒｅｄ＃２４７（Ｃ．Ｉ．１５９１５）；ジスアゾピラゾロン系であるＰｉｇ．Ｒｅｄ＃３７（Ｃ．Ｉ．２１２０５）、Ｐｉｇ．Ｒｅｄ＃３８（Ｃ．Ｉ．２１２１０）、Ｐｉｇ．Ｒｅｄ＃４１（Ｃ．Ｉ．２１２００）；ジスアゾ系縮合物であるＰｉｇ．Ｒｅｄ＃１４４（Ｃ．Ｉ．２０７３５）、Ｐｉｇ．Ｒｅｄ＃１６６（Ｃ．Ｉ．２００３５）、Ｐｉｇ．Ｒｅｄ＃２２０（Ｃ．Ｉ．２００５５）、Ｐｉｇ．Ｒｅｄ＃２２１（Ｃ．Ｉ．２００６５）、Ｐｉｇ．Ｒｅｄ＃２４２（Ｃ．Ｉ．２００６７）；２−ヒドロキシ−３−ナフトエ酸系金属複合体であるＰｉｇ．Ｒｅｄ＃４８：１（Ｃ．Ｉ．１５８６５：１）、Ｐｉｇ．Ｒｅｄ＃４８：２（Ｃ．Ｉ．１５８６５：２）、Ｐｉｇ．Ｒｅｄ＃４８：３（Ｃ．Ｉ．１５８６５：３）、Ｐｉｇ．Ｒｅｄ＃４８：４（Ｃ．Ｉ．１５８６５：４）、Ｐｉｇ．Ｒｅｄ＃４８：５（Ｃ．Ｉ．１５８６５：５）、Ｐｉｇ．Ｒｅｄ＃５２：１（Ｃ．Ｉ．１５８６０：１）、Ｐｉｇ．Ｒｅｄ＃５２：２（Ｃ．Ｉ．１５８６０：２）、Ｐｉｇ．Ｒｅｄ＃５７：１（Ｃ．Ｉ．１５８５０：１）、Ｐｉｇ．Ｒｅｄ＃５８：２（Ｃ．Ｉ．１５８２５：２）、Ｐｉｇ．Ｒｅｄ＃５８：４（Ｃ．Ｉ．１５８２５：４）、Ｐｉｇ．Ｒｅｄ＃６３：１（Ｃ．Ｉ．１５８８０：１）、Ｐｉｇ．Ｒｅｄ＃６３：２（Ｃ．Ｉ．１５８８０：２）、Ｐｉｇ．Ｒｅｄ＃６４（Ｃ．Ｉ．１５８００）、Ｐｉｇ．Ｒｅｄ＃６４：１（Ｃ．Ｉ．１５８００：１）、Ｐｉｇ．Ｒｅｄ＃２００（Ｃ．Ｉ．１５８６７）；ナフタレンスルホン酸金属複合体であるＰｉｇ．Ｒｅｄ＃６０：１（Ｃ．Ｉ．１６１０５：１）、Ｐｉｇ．Ｒｅｄ＃６６（Ｃ．Ｉ．１８０００：１）、Ｐｉｇ．Ｒｅｄ＃６７（Ｃ．Ｉ．１８０２５：１）；トリアリールカルボニウム系であるＰｉｇ．Ｒｅｄ＃８１：１（Ｃ．Ｉ．４５１６０：１）、Ｐｉｇ．Ｒｅｄ＃８１：３（Ｃ．Ｉ．４５１６０：３）、Ｐｉｇ．Ｒｅｄ＃１６９（Ｃ．Ｉ．４５１６０：２）；アントラキノン系であるＰｉｇ．Ｒｅｄ＃８９（Ｃ．Ｉ．６０７４５）、Ｐｉｇ．Ｒｅｄ＃１７７（Ｃ．Ｉ．６５３００）；チオインジゴ系であるＰｉｇ．Ｒｅｄ＃８８（Ｃ．Ｉ．７３３１２）、Ｐｉｇ．Ｒｅｄ＃１８１（Ｃ．Ｉ．７３３６０）；キナクリドン系であるＰｉｇ．Ｒｅｄ＃１２２（Ｃ．Ｉ．７３９１５）、Ｐｉｇ．Ｒｅｄ＃２０７（Ｃ．Ｉ．７３９００）、Ｐｉｇ．Ｒｅｄ＃２０９（Ｃ．Ｉ．７３９０５）；ペリレン系であるＰｉｇ．Ｒｅｄ＃１２３（Ｃ．Ｉ．７１１４５）、Ｐｉｇ．Ｒｅｄ＃１４９（Ｃ．Ｉ．７１１３７）、Ｐｉｇ．Ｒｅｄ＃１７８（Ｃ．Ｉ．７１１５５）、Ｐｉｇ．Ｒｅｄ＃１７９（Ｃ．Ｉ．７１１３０）、Ｐｉｇ．Ｒｅｄ＃１９０（Ｃ．Ｉ．７１１４０）、Ｐｉｇ．Ｒｅｄ＃１９４（Ｃ．Ｉ．７１１００）、Ｐｉｇ．Ｒｅｄ＃２２４（Ｃ．Ｉ．７１１２７）；ベンズイミダゾロン系であるＰｉｇ．Ｒｅｄ＃１７１（Ｃ．Ｉ．１２５１２）、Ｐｉｇ．Ｒｅｄ＃１７５（Ｃ．Ｉ．１２５１３）、Ｐｉｇ．Ｒｅｄ＃１７６（Ｃ．Ｉ．１２５１５）、Ｐｉｇ．Ｒｅｄ＃１８５（Ｃ．Ｉ．１２５１６）、Ｐｉｇ．Ｒｅｄ＃２０８（Ｃ．Ｉ．１２５１４）；ピラントロン系であるＰｉｇ．Ｒｅｄ＃２１６（Ｃ．Ｉ．５９７１０）；ジケトピロロピロール系であるＰｉｇ．Ｒｅｄ＃２５４（Ｃ．Ｉ．５６１１０）；およびイソインドリン系であるＰｉｇ．Ｒｅｄ＃２６０（Ｃ．Ｉ．５６２９５）などからなるグループより選択可能である。
【００６６】
バイオレット顔料としては、トリアリールカルボニウム系であるＰｉｇ．Ｖｉｏｌｅｔ＃１（Ｃ．Ｉ．４５１７０：２）、Ｐｉｇ．Ｖｉｏｌｅｔ＃２（Ｃ．Ｉ．４５１７５：１）、Ｐｉｇ．Ｖｉｏｌｅｔ＃３（Ｃ．Ｉ．４２５３５：２）、Ｐｉｇ．Ｖｉｏｌｅｔ＃２７（Ｃ．Ｉ．４２５３５：３）、Ｐｉｇ．Ｖｉｏｌｅｔ＃３９（Ｃ．Ｉ．４２５５５：２）；アントラキノン系であるＰｉｇ．Ｖｉｏｌｅｔ＃５：１（Ｃ．Ｉ．５８０５５：１）；ナフトール系であるＰｉｇ．Ｖｉｏｌｅｔ＃２５（Ｃ．Ｉ．１２３２１）、Ｐｉｇ．Ｖｉｏｌｅｔ＃５０（Ｃ．Ｉ．１２３２２）；キナクリドン系であるＰｉｇ．Ｖｉｏｌｅｔ＃１９（Ｃ．Ｉ．７３９００）；ジオキサジン系であるＰｉｇ．Ｖｉｏｌｅｔ＃２３（Ｃ．Ｉ．５１３１９）、Ｐｉｇ．Ｖｉｏｌｅｔ＃３７（Ｃ．Ｉ．５１３４５）；ペリレン系であるＰｉｇ．Ｖｉｏｌｅｔ＃２９（Ｃ．Ｉ．７１１２９）；およびベンズイミダゾロン系であるＰｉｇ．Ｖｉｏｌｅｔ＃３２（Ｃ．Ｉ．１２５１７）などからなるグループより選択可能である。
【００６７】
ブルー顔料としては、トリアリールカルボニウム系であるＰｉｇ．Ｂｌｕｅ＃１５：６、Ｐｉｇ．Ｂｌｕｅ＃１（Ｃ．Ｉ．４２５９５：２）、Ｐｉｇ．Ｂｌｕｅ＃２（Ｃ．Ｉ．４４０４５：２）、Ｐｉｇ．Ｂｌｕｅ＃９（Ｃ．Ｉ．４２０２５：１）、Ｐｉｇ．Ｂｌｕｅ＃１０（Ｃ．Ｉ．４４０４０：２）、Ｐｉｇ．Ｂｌｕｅ＃１４（Ｃ．Ｉ．４２６００：１）、Ｐｉｇ．Ｂｌｕｅ＃１８（Ｃ．Ｉ．４２７７０：１）、Ｐｉｇ．Ｂｌｕｅ＃１９（Ｃ．Ｉ．４２７５０）、Ｐｉｇ．Ｂｌｕｅ＃５６（Ｃ．Ｉ．４２８００）、Ｐｉｇ．Ｂｌｕｅ＃６２（Ｃ．Ｉ．４４０８４）；Ｃｕフタロシアニン系であるＰｉｇ．Ｂｌｕｅ＃１５（Ｃ．Ｉ．７４１６０）、Ｐｉｇ．Ｂｌｕｅ＃１５：１（Ｃ．Ｉ．７４１６０）；メタルフリーフタロシアニン系であるＰｉｇ．Ｂｌｕｅ＃１６（Ｃ．Ｉ．７４１００）；インダントロン系であるＰｉｇ．Ｂｌｕｅ＃６０（Ｃ．Ｉ．６９８００）、Ｐｉｇ．Ｂｌｕｅ＃６４（Ｃ．Ｉ．６９８２５）；およびインジゴ系であるＰｉｇ．Ｂｌｕｅ＃６６（Ｃ．Ｉ．７３０００）、Ｐｉｇ．Ｂｌｕｅ＃６３（Ｃ．Ｉ．７３０１５：ｘ）などからなるグループより選択可能である。
【００６８】
グリーン顔料としては、トリアリールカルボニウム系であるＰｉｇ．Ｇｒｅｅｎ＃１（Ｃ．Ｉ．４２０４０：１）、Ｐｉｇ．Ｇｒｅｅｎ＃２（Ｃ．Ｉ．４２０４０：１）、Ｐｉｇ．Ｇｒｅｅｎ＃４（Ｃ．Ｉ．４２０００：２）；Ｃｕフタロシアニン系であるＰｉｇ．Ｇｒｅｅｎ＃７（Ｃ．Ｉ．７４２６０）、Ｐｉｇ．Ｇｒｅｅｎ＃３６（Ｃ．Ｉ．７４２６５）；亜鉛複合体であるＰｉｇ．Ｇｒｅｅｎ＃５８およびメタル複合体であるＰｉｇ．Ｇｒｅｅｎ＃８（Ｃ．Ｉ．１０００６）、Ｐｉｇ．Ｇｒｅｅｎ＃１０（Ｃ．Ｉ．１２７７５）などからなるグループより選択可能である。
【００６９】
イエロー顔料としては、モノアゾ系であるＰｉｇ．Ｙｅｌｌｏｗ＃１（Ｃ．Ｉ．１１６８０）、Ｐｉｇ．Ｙｅｌｌｏｗ＃２（Ｃ．Ｉ．１１７３０）、Ｐｉｇ．Ｙｅｌｌｏｗ＃３（Ｃ．Ｉ．１１７１０）、Ｐｉｇ．Ｙｅｌｌｏｗ＃５（Ｃ．Ｉ．１１６６０）、Ｐｉｇ．Ｙｅｌｌｏｗ＃６（Ｃ．Ｉ．１１６７０）、Ｐｉｇ．Ｙｅｌｌｏｗ＃１０（Ｃ．Ｉ．１２７１０）、Ｐｉｇ．Ｙｅｌｌｏｗ＃４９（Ｃ．Ｉ．１１７６５）、Ｐｉｇ．Ｙｅｌｌｏｗ＃６５（Ｃ．Ｉ．１１７４０）、Ｐｉｇ．Ｙｅｌｌｏｗ＃７３（Ｃ．Ｉ．１１７３８）、Ｐｉｇ．Ｙｅｌｌｏｗ＃７４（Ｃ．Ｉ．１１７４１）、Ｐｉｇ．Ｙｅｌｌｏｗ＃７５（Ｃ．Ｉ．１１７７０）、Ｐｉｇ．Ｙｅｌｌｏｗ＃９７（Ｃ．Ｉ．１１７６７）、Ｐｉｇ．Ｙｅｌｌｏｗ＃９８（Ｃ．Ｉ．１１７２７）、Ｐｉｇ．Ｙｅｌｌｏｗ＃１１１（Ｃ．Ｉ．１１７４５）、Ｐｉｇ．Ｙｅｌｌｏｗ＃１１６（Ｃ．Ｉ．１１７９０）、Ｐｉｇ．Ｙｅｌｌｏｗ＃１６７（Ｃ．Ｉ．１１７３７）；モノアゾ系金属複合体であるＰｉｇ．Ｙｅｌｌｏｗ＃６１（Ｃ．Ｉ．１３８８０）、Ｐｉｇ．Ｙｅｌｌｏｗ＃６２：１（Ｃ．Ｉ．１３９４０：１）、Ｐｉｇ．Ｙｅｌｌｏｗ＃１００（Ｃ．Ｉ．１９１４０：１）、Ｐｉｇ．Ｙｅｌｌｏｗ＃１６８（Ｃ．Ｉ．１３９６０）、Ｐｉｇ．Ｙｅｌｌｏｗ＃１６９（Ｃ．Ｉ．１３９５５）、Ｐｉｇ．Ｙｅｌｌｏｗ＃１８３（Ｃ．Ｉ．１８７９２）；ビスアセトアセトアリリド系であるＰｉｇ．Ｙｅｌｌｏｗ＃１６（Ｃ．Ｉ．２００４０）；ジアリーリド系であるＰｉｇ．Ｙｅｌｌｏｗ＃１２（Ｃ．Ｉ．２１０９０）、Ｐｉｇ．Ｙｅｌｌｏｗ＃１３（Ｃ．Ｉ．２１１００）、Ｐｉｇ．Ｙｅｌｌｏｗ＃１４（Ｃ．Ｉ．２１０９５）、Ｐｉｇ．Ｙｅｌｌｏｗ＃１７（Ｃ．Ｉ．２１１０５）、Ｐｉｇ．Ｙｅｌｌｏｗ＃５５（Ｃ．Ｉ．２１０９６）、Ｐｉｇ．Ｙｅｌｌｏｗ＃６３（Ｃ．Ｉ．２１０９１）、Ｐｉｇ．Ｙｅｌｌｏｗ＃８１（Ｃ．Ｉ．２１１２７）、Ｐｉｇ．Ｙｅｌｌｏｗ＃８３（Ｃ．Ｉ．２１１０８）、Ｐｉｇ．Ｙｅｌｌｏｗ＃８７（Ｃ．Ｉ．２１１０７：１）、Ｐｉｇ．Ｙｅｌｌｏｗ＃１１３（Ｃ．Ｉ．２１１２６）、Ｐｉｇ．Ｙｅｌｌｏｗ＃１１４（Ｃ．Ｉ．２１０９２）、Ｐｉｇ．Ｙｅｌｌｏｗ＃１２４（Ｃ．Ｉ．２１１０７）、Ｐｉｇ．Ｙｅｌｌｏｗ＃１２６（Ｃ．Ｉ．２１１０１）、Ｐｉｇ．Ｙｅｌｌｏｗ＃１２７（Ｃ．Ｉ．２１１０２）、Ｐｉｇ．Ｙｅｌｌｏｗ＃１５２（Ｃ．Ｉ．２１１１１）、Ｐｉｇ．Ｙｅｌｌｏｗ＃１７０（Ｃ．Ｉ．２１１０４）、Ｐｉｇ．Ｙｅｌｌｏｗ＃１７１（Ｃ．Ｉ．２１１０６）、Ｐｉｇ．Ｙｅｌｌｏｗ＃１７２（Ｃ．Ｉ．２１１０９）、Ｐｉｇ．Ｙｅｌｌｏｗ＃１７４（Ｃ．Ｉ．２１０９８）；フラバントロン系であるＰｉｇ．Ｙｅｌｌｏｗ＃２４（Ｃ．Ｉ．７０６００）；ジアゾ系縮合物であるＰｉｇ．Ｙｅｌｌｏｗ＃９３（Ｃ．Ｉ．２０７１０）、Ｐｉｇ．Ｙｅｌｌｏｗ＃９４（Ｃ．Ｉ．２００３８）、Ｐｉｇ．Ｙｅｌｌｏｗ＃９５（Ｃ．Ｉ．２００３４）、Ｐｉｇ．Ｙｅｌｌｏｗ＃１２８（Ｃ．Ｉ．２００３７）、Ｐｉｇ．Ｙｅｌｌｏｗ＃１６６（Ｃ．Ｉ．２００３５）；アントラキノン系であるＰｉｇ．Ｙｅｌｌｏｗ＃１２３（Ｃ．Ｉ．６５０４９）、Ｐｉｇ．Ｙｅｌｌｏｗ＃１４７（Ｃ．Ｉ．６０６４５）；アルダジン系であるＰｉｇ．Ｙｅｌｌｏｗ＃１０１（Ｃ．Ｉ．４８０５２）；ナフタレンスルホン酸金属複合体であるＰｉｇ．Ｙｅｌｌｏｗ＃１０４（Ｃ．Ｉ．１５９８５：１）；アントラピリミジン系であるＰｉｇ．Ｙｅｌｌｏｗ＃１０８（Ｃ．Ｉ．６８４２０）；イソインドリノン系であるＰｉｇ．Ｙｅｌｌｏｗ＃１０９（Ｃ．Ｉ．５６２８４）、Ｐｉｇ．Ｙｅｌｌｏｗ＃１１０（Ｃ．Ｉ．５６２８０）、Ｐｉｇ．Ｙｅｌｌｏｗ＃１３９（Ｃ．Ｉ．５６２９８）、Ｐｉｇ．Ｙｅｌｌｏｗ＃１８５（Ｃ．Ｉ．５６２９０）；ベンズイミダゾロン系であるＰｉｇ．Ｙｅｌｌｏｗ＃１２３（Ｃ．Ｉ．１１７８３）、Ｐｉｇ．Ｙｅｌｌｏｗ＃１５４（Ｃ．Ｉ．１３９８０）、Ｐｉｇ．Ｙｅｌｌｏｗ＃１７５（Ｃ．Ｉ．１１７８４）、Ｐｉｇ．Ｙｅｌｌｏｗ＃１８０（Ｃ．Ｉ．２１２９０）、Ｐｉｇ．Ｙｅｌｌｏｗ＃１８１（Ｃ．Ｉ．１１７７７）；およびキノフタロン系であるＰｉｇ．Ｙｅｌｌｏｗ＃１３８（Ｃ．Ｉ．５６３００）；金属複合体であるＰｉｇ．Ｙｅｌｌｏｗ＃１１７（Ｃ．Ｉ．４８０４３）、Ｐｉｇ．Ｙｅｌｌｏｗ＃１２９（Ｃ．Ｉ．４８０４２）、Ｐｉｇ．Ｙｅｌｌｏｗ＃１５０（Ｃ．Ｉ．１２７６４）、Ｐｉｇ．Ｙｅｌｌｏｗ＃１５３（Ｃ．Ｉ．４８５４５）、Ｐｉｇ．Ｙｅｌｌｏｗ＃１７７（Ｃ．Ｉ．４８１２０）、Ｐｉｇ．Ｙｅｌｌｏｗ＃１７９（Ｃ．Ｉ．４８１２５）などからなるグループより選択可能である。
【００７０】
この他、オレンジ顔料としては、モノアゾ系であるＰｉｇ．Ｏｒａｎｇｅ＃１（Ｃ．Ｉ．１１７２５）、Ｐｉｇ．Ｏｒａｎｇｅ＃６（Ｃ．Ｉ．１２７３０）；ナフトール系であるＰｉｇ．Ｏｒａｎｇｅ＃２（Ｃ．Ｉ．１２０６０）、Ｐｉｇ．Ｏｒａｎｇｅ＃５（Ｃ．Ｉ．１２０７５）、Ｐｉｇ．Ｏｒａｎｇｅ＃２２（Ｃ．Ｉ．１２４７０）、Ｐｉｇ．Ｏｒａｎｇｅ＃２４（Ｃ．Ｉ．１２３０５）、Ｐｉｇ．Ｏｒａｎｇｅ＃３８（Ｃ．Ｉ．１２３６７）；ナフトール金属複合体であるＰｉｇ．Ｏｒａｎｇｅ＃１７（Ｃ．Ｉ．１５５１０：１）、Ｐｉｇ．Ｏｒａｎｇｅ＃１７：１（Ｃ．Ｉ．１５５１０：２）、Ｐｉｇ．Ｏｒａｎｇｅ＃４６（Ｃ．Ｉ．１５６０２）；ジスアゾピラゾロン系であるＰｉｇ．Ｏｒａｎｇｅ＃１３（Ｃ．Ｉ．２１１１０）、Ｐｉｇ．Ｏｒａｎｇｅ＃３４（Ｃ．Ｉ．２１１１５）；ジアリーリド系であるＰｉｇ．Ｏｒａｎｇｅ＃１５（Ｃ．Ｉ．２１１３０）、Ｐｉｇ．Ｏｒａｎｇｅ＃１６（Ｃ．Ｉ．２１１６０）；ナフタレンスルホン酸金属複合体であるＰｉｇ．Ｏｒａｎｇｅ＃１９（Ｃ．Ｉ．１５９９０）；ジスアゾ系縮合物であるＰｉｇ．Ｏｒａｎｇｅ＃３１（Ｃ．Ｉ．２００５０）；ベンズイミダゾロン系であるＰｉｇ．Ｏｒａｎｇｅ＃３６（Ｃ．Ｉ．１１７８０）、Ｐｉｇ．Ｏｒａｎｇｅ＃６０（Ｃ．Ｉ．１１７８２）；ピラントロン系であるＰｉｇ．Ｏｒａｎｇｅ＃４０（Ｃ．Ｉ．５９７００）；ペリノン系であるＰｉｇ．Ｏｒａｎｇｅ＃４３（Ｃ．Ｉ．７１１０５）；キナクリドン系であるＰｉｇ．Ｏｒａｎｇｅ＃４８（Ｃ．Ｉ．７３９００）；およびイソインドリン系であるＰｉｇ．Ｏｒａｎｇｅ＃６１（Ｃ．Ｉ．１１２６５）、Ｐｉｇ．Ｏｒａｎｇｅ＃６６（Ｃ．Ｉ．４８２１０）、Ｐｉｇ．Ｏｒａｎｇｅ＃６９（Ｃ．Ｉ．５６２９２）などからなるグループより選択可能である。
【００７１】
黒色顔料を含む着色剤は、カーボンブラックと２以上の着色顔料とを混合して使用することができる。前記カーボンブラックとしては、東海カーボン（株）のシースト５ＨＩＩＳＡＦ−ＨＳ、シースト  ＫＨ、シースト３ＨＨＡＦ−ＨＳ、シーストＮＨ、シースト３Ｍ、シースト３００ＨＡＦ−ＬＳ、シースト１１６ＨＭＭＡＦ−ＨＳ、シースト１１６ＭＡＦ、シーストＦＭＦＥＦ−ＨＳ、シーストＳＯＦＥＦ、シーストＶＧＰＦ、シーストＳＶＨＳＲＦ−ＨＳ、およびシーストＳＳＲＦ；三菱化学（株）のダイアグラムブラックＩＩ、ダイアグラムブラックＮ３３９、ダイアグラムブラックＳＨ、ダイアグラムブラックＨ、ダイアグラムＬＨ、ダイアグラムＨＡ、ダイアグラムＳＦ、ダイアグラムＮ５５０Ｍ、ダイアグラムＭ、ダイアグラムＥ、ダイアグラムＧ、ダイアグラムＲ、ダイアグラムＮ７６０Ｍ、ダイアグラムＬＲ、＃２７００、＃２６００、＃２４００、＃２３５０、＃２３００、＃２２００、＃１０００、＃９８０、＃９００、ＭＣＦ８８、＃５２、＃５０、＃４７、＃４５、＃４５Ｌ、＃２５、＃ＣＦ９、＃９５、＃３０３０、＃３０５０、ＭＡ７、ＭＡ７７、ＭＡ８、ＭＡ１１、ＯＩＬ７Ｂ、ＯＩＬ９Ｂ、ＯＩＬ１１Ｂ、ＯＩＬ３０Ｂ、およびＯＩＬ３１Ｂ；デグサ（株）のＰＲＩＮＴＥＸ−Ｕ、ＰＲＩＮＴＥＸ−Ｖ、ＰＲＩＮＴＥＸ−１４０Ｕ、ＰＲＩＮＴＥＸ−１４０Ｖ、ＰＲＩＮＴＥＸ−９５、ＰＲＩＮＴＥＸ−８５、ＰＲＩＮＴＥＸ−７５、ＰＲＩＮＴＥＸ−５５、ＰＲＩＮＴＥＸ−４５、ＰＲＩＮＴＥＸ−３００、ＰＲＩＮＴＥＸ−３５、ＰＲＩＮＴＥＸ−２５、ＰＲＩＮＴＥＸ−２００、ＰＲＩＮＴＥＸ−４０、ＰＲＩＮＴＥＸ−３０、ＰＲＩＮＴＥＸ−３、ＰＲＩＮＴＥＸ−Ａ、ＳＰＥＣＩＡＬ  ＢＬＡＣＫ−５５０、ＳＰＥＣＩＡＬ  ＢＬＡＣＫ−３５０、ＳＰＥＣＩＡＬ  ＢＬＡＣＫ−２５０、ＳＰＥＣＩＡＬ  ＢＬＡＣＫ−１００、およびＬＡＭＰ  ＢＬＡＣＫ−１０１；およびコロンビアカーボン（株）のＲＡＶＥＮ−１１００ＵＬＴＲＡ、ＲＡＶＥＮ−１０８０ＵＬＴＲＡ、ＲＡＶＥＮ−１０６０ＵＬＴＲＡ、ＲＡＶＥＮ−１０４０、ＲＡＶＥＮ−１０３５、ＲＡＶＥＮ−１０２０、ＲＡＶＥＮ−１０００、ＲＡＶＥＮ−８９０Ｈ、ＲＡＶＥＮ−８９０、ＲＡＶＥＮ−８８０ＵＬＴＲＡ、ＲＡＶＥＮ−８６０ＵＬＴＲＡ、ＲＡＶＥＮ−８５０、ＲＡＶＥＮ−８２０、ＲＡＶＥＮ−７９０ＵＬＴＲＡ、ＲＡＶＥＮ−７８０ＵＬＴＲＡ、ＲＡＶＥＮ−７６０ＵＬＴＲＡ、ＲＡＶＥＮ−５２０、ＲＡＶＥＮ−５００、ＲＡＶＥＮ−４６０、ＲＡＶＥＮ−４５０、ＲＡＶＥＮ−４３０ＵＬＴＲＡ、ＲＡＶＥＮ−４２０、ＲＡＶＥＮ−４１０、ＲＡＶＥＮ−２５００ＵＬＴＲＡ、ＲＡＶＥＮ−２０００、ＲＡＶＥＮ−１５００、ＲＡＶＥＮ−１２５５、ＲＡＶＥＮ−１２５０、ＲＡＶＥＮ−１２００、ＲＡＶＥＮ−１１９０ＵＬＴＲＡおよびＲＡＶＥＮ−１１７０などからなるグループより選択可能である。
【００７２】
前記カーボンブラックと混合して使用可能な着色剤としては、カーミン６Ｂ（Ｃ．Ｉ．１２４９０）、フタロシアニングリーン（Ｃ．Ｉ．７４２６０）、フタロシアニンブルー（Ｃ．Ｉ．７４１６０）、三菱カーボンブラックＭＡ１００、ペリレンブラック（ＢＡＳＦ  Ｋ００８４．Ｋ００８６）、シアニンブラック、リノールイエロー（Ｃ．Ｉ．２１０９０）、リノールイエローＧＲＯ（Ｃ．Ｉ．２１０９０）、ベンジジンイエロー４Ｔ−５６４Ｄ、三菱カーボンブラックＭＡ−４０、ビクトリアピュアブルー（Ｃ．Ｉ．４２５９５）、Ｃ．Ｉ．ＰＩＧＭＥＮＴ  ＲＥＤ９７、１２２、１４９、１６８、１７７、１８０、１９２、２１５、Ｃ．Ｉ．ＰＩＧＭＥＮＴ  ＧＲＥＥＮ７、３６、Ｃ．Ｉ．ＰＩＧＭＥＮＴ１５：１、１５：４、１５：６、２２、６０、６４、Ｃ．Ｉ．ＰＩＧＭＥＮＴ８３、１３９またはＣ．Ｉ．ＰＩＧＭＥＮＴ  ＶＩＯＬＥＴ２３などがあり、この他、白色顔料または蛍光顔料などを使用することもできる。
【００７３】
前記着色組成物の総重量を基準として、前記着色剤の含有量は５〜５０重量％であり得る。
【００７４】
前記溶媒は、メチルエチルケトン、メチルイソブチルケトン、メチルセロソルブ、エチルセロソルブ、テトラヒドロフラン、１，４−ジオキサン、エチレングリコールジメチルエーテル、エチレングリコールジエチルエーテル、プロピレングリコールジメチルエーテル、プロピレングリコールジエチルエーテル、ジエチレングリコールジメチルエーテル、ジエチレングリコールジエチルエーテル、ジエチレングリコールメチルエチルエーテル、クロロホルム、塩化メチレン、１，２−ジクロロエタン、１，１，１−トリクロロエタン、１，１，２−トリクロロエタン、１，１，２−トリクロロエテン、ヘキサン、ヘプタン、オクタン、シクロヘキサン、ベンゼン、トルエン、キシレン、メタノール、エタノール、イソプロパノール、プロパノール、ブタノール、ｔ−ブタノール、２−エトキシプロパノール、２−メトキシプロパノール、３−メトキシブタノール、シクロヘキサノン、シクロペンタノン、プロピレングリコールメチルエーテルアセテート、プロピレングリコールエチルエーテルアセテート、３−メトキシブチルアセテート、エチル３−エトキシプロピオネート、エチルセロソルブアセテート、メチルセロソルブアセテート、およびブチルアセテート、ジプロピレングリコールモノメチルエーテルなどからなる群より選択される１種以上を使用することができるが、これらにのみ限定されず、当該技術分野で知られている溶媒を使用することもできる。
【００７５】
前記着色組成物の総重量を基準として、前記溶媒の含有量は２０〜７０重量％であり得る。
【００７６】
本明細書は、前記着色組成物を含む感光性樹脂組成物を提供する。
【００７７】
本明細書にかかる感光性樹脂組成物において、前記着色組成物は、本明細書にかかる着色組成物のみで構成され得、前記着色組成物のほか、当該技術分野で知られた着色組成物、顔料または染料を追加的に含むことができる。
【００７８】
前記着色組成物の含有量は、感光性樹脂組成物の総重量を基準として０．０１〜８０重量％であり得るが、これらにのみ限定されるものではない。
【００７９】
前記感光性樹脂組成物は、バインダー樹脂、エチレン性不飽和結合を含む重合性化合物、開始剤および溶媒を含むことができ、前記バインダー樹脂、エチレン性不飽和結合を含む重合性化合物、光開始剤および溶媒は、当該技術分野で知られた化合物であり得る。
【００８０】
本明細書にかかる感光性樹脂組成物において、前記バインダー樹脂は、本明細書にかかる高分子のみで構成され得る。
【００８１】
本明細書にかかる感光性樹脂組成物において、本明細書にかかる高分子のほか、当該技術分野で知られたバインダー樹脂を追加的に含むことができ、本明細書にかかる高分子を含まなくてもよい。
【００８２】
前記バインダー樹脂は、エポキシ基およびエチレン性不飽和結合を含むモノマー；不飽和カルボキシ酸エステル類、芳香族ビニル単量体類、不飽和エーテル類、Ｎ−ビニル３次アミン類、および不飽和イミド類からなる群より選択される１種以上のモノマー；酸基を含むモノマー；および酸無水物をさらに含むことができる。
【００８３】
前記エポキシ基およびエチレン性不飽和結合を含むモノマーとしては、アリルグリシジルエーテル、グリシジル（メタ）アクリレート、３，４−エポキシシクロヘキシルメチル（メタ）アクリレート、グリシジル５−ノルボルネン−２−メチル−２−カルボキシレート（エンド、エキソ混合物）、１，２−エポキシ−５−ヘキセンおよび１，２−エポキシ−９−デセンからなる群より選択される１種以上の化合物を使用することができるが、これらにのみ限定されるものではない。
【００８４】
前記不飽和カルボキシ酸エステル類の具体例としては、ベンジル（メタ）アクリレート、メチル（メタ）アクリレート、エチル（メタ）アクリレート、ブチル（メタ）アクリレート、ジメチルアミノエチル（メタ）アクリレート、イソブチル（メタ）アクリレート、ｔ−ブチル（メタ）アクリレート、シクロヘキシル（メタ）アクリレート、イソボルニル（メタ）アクリレート、エチルヘキシル（メタ）アクリレート、２−フェノキシエチル（メタ）アクリレート、テトラヒドロフルフリル（メタ）アクリレート、ヒドロキシエチル（メタ）アクリレート、２−ヒドロキシプロピル（メタ）アクリレート、２−ヒドロキシ−３−クロロプロピル（メタ）アクリレート、４−ヒドロキシブチル（メタ）アクリレート、アシルオクチルオキシ−２−ヒドロキシプロピル（メタ）アクリレート、グリセロール（メタ）アクリレート、２−メトキシエチル（メタ）アクリレート、３−メトキシブチル（メタ）アクリレート、エトキシジエチレングリコール（メタ）アクリレート、メトキシトリエチレングリコール（メタ）アクリレート、メトキシトリプロピレングリコール（メタ）アクリレート、ポリ（エチレングリコール）メチルエーテル（メタ）アクリレート、フェノキシジエチレングリコール（メタ）アクリレート、ｐ−ノニルフェノキシポリエチレングリコール（メタ）アクリレート、ｐ−ノニルフェノキシポリプロピレングリコール（メタ）アクリレート、グリシジル（メタ）アクリレート、テトラフルオロプロピル（メタ）アクリレート、１，１，１，３，３，３−ヘキサフルオロイソプロピル（メタ）アクリレート、オクタフルオロペンチル（メタ）アクリレート、ヘプタデカフルオロデシル（メタ）アクリレート、トリブロモフェニル（メタ）アクリレート、メチルα−ヒドロキシメチルアクリレート、エチルα−ヒドロキシメチルアクリレート、プロピルα−ヒドロキシメチルアクリレートおよびブチルα−ヒドロキシメチルアクリレートからなるグループより選択可能であるが、これらにのみ限定されるものではない。
【００８５】
前記芳香族ビニル単量体類の具体例としては、スチレン、α−メチルスチレン、（ｏ，ｍ，ｐ）−ビニルトルエン、（ｏ，ｍ，ｐ）−メトキシスチレン、および（ｏ，ｍ，ｐ）−クロロスチレンからなるグループより選択可能であるが、これらにのみ限定されるものではない。
【００８６】
前記不飽和エーテル類の具体例としては、ビニルメチルエーテル、ビニルエチルエーテル、およびアリルグリシジルエーテルからなるグループより選択可能であるが、これらにのみ限定されるものではない。
【００８７】
前記Ｎ−ビニル３次アミン類の具体例としては、Ｎ−ビニルピロリドン、Ｎ−ビニルカルバゾール、およびＮ−ビニルモルホリンからなるグループより選択可能であるが、これらにのみ限定されるものではない。
【００８８】
前記不飽和イミド類の具体例としては、Ｎ−フェニルマレイミド、Ｎ−（４−クロロフェニル）マレイミド、Ｎ−（４−ヒドロキシフェニル）マレイミド、およびＮ−シクロヘキシルマレイミドからなるグループより選択可能であるが、これらにのみ限定されるものではない。
【００８９】
前記酸基を含むモノマーは、（メト）アクリル酸、クロトン酸、イタコン酸、マレイン酸、フマル酸、モノメチルマレイン酸、イソプレンスルホン酸、スチレンスルホン酸、５−ノルボルネン−２−カルボン酸などからなる群より選択される１種以上のものを用いることができるが、これらにのみ限定されるものではない。
【００９０】
前記酸無水物としては、無水マレイン酸、無水メチルマレイン酸、テトラヒドロフタル酸無水物などがあるが、これらにのみ限定されるものではない。
【００９１】
本明細書にかかる感光性樹脂組成物において、前記バインダー樹脂の含有量は、感光性樹脂組成物の総重量を基準として１〜２０重量％であり得るが、これらにのみ限定されるものではない。
【００９２】
前記エチレン性不飽和結合を含む重合性化合物は、エチレングリコールジ（メタ）アクリレート、エチレン基の数が２〜１４のポリエチレングリコールジ（メタ）アクリレート、トリメチロールプロパンジ（メタ）アクリレート、トリメチロールプロパントリ（メタ）アクリレート、ペンタエリトリトールトリ（メタ）アクリレート、プロピレン基の数が２〜１４のプロピレングリコールジ（メタ）アクリレートなどの多価アルコールをα，β−不飽和カルボン酸でエステル化して得られる化合物；トリメチロールプロパントリグリシジルエーテルアクリル酸付加物、ビスフェノールＡジグリシジルエーテルアクリル酸付加物などのグリシジル基を含む化合物に（メタ）アクリル酸を付加して得られる化合物；β−ヒドロキシエチル（メタ）アクリレートのフタル酸ジエステル、β−ヒドロキシエチル（メタ）アクリレートのトルエンジイソシアネート付加物などの水酸基またはエチレン性不飽和結合を有する化合物と多価カルボン酸とのエステル化合物、またはポリイソシアネートとの付加物；およびメチル（メタ）アクリレート、エチル（メタ）アクリレート、ブチル（メタ）アクリレート、２−エチルヘキシル（メタ）アクリレートなどの（メタ）アクリル酸アルキルエステルからなる群より選択される１種以上を使用することができるが、これらにのみ限定されず、当該技術分野で知られているものなどを使用することもできる。
【００９３】
前記エチレン性不飽和結合を含む重合性化合物の含有量は、感光性樹脂組成物の総重量を基準として２〜３０重量％であり得るが、これらにのみ限定されるものではない。
【００９４】
前記光開始剤としては、２，４−トリクロロメチル−（４’−メトキシフェニル）−６−トリアジン、２，４−トリクロロメチル−（４’−メトキシスチリル）−６−トリアジン、２，４−トリクロロメチル−（フィプロニル）−６−トリアジン、２，４−トリクロロメチル−（３’，４’−ジメトキシフェニル）−６−トリアジン、３−｛４−［２，４−ビス（トリクロロメチル）−ｓ−トリアジン−６−イル］フェニルチオ｝プロパン酸などのトリアジン化合物；２，２’−ビス（２−クロロフェニル）−４，４’，５，５’−テトラフェニルビイミダゾール、２，２’−ビス（２，３−ジクロロフェニル）−４，４’，５，５’−テトラフェニルビイミダゾールなどのビイミダゾール化合物；２−ヒドロキシ−２−メチル−１−フェニルプロパン−１−オン、１−（４−イソプロピルフェニル）−２−ヒドロキシ−２−メチルプロパン−１−オン、４−（２−ヒドロキシエトキシ）−フェニル（２−ヒドロキシ）プロピルケトン、１−ヒドロキシシクロヘキシルフェニルケトン、ベンゾインメチルエーテル、ベンゾインエチルエーテル、ベンゾインイソブチルエーテル、ベンゾインブチルエーテル、２，２−ジメトキシ−２−フェニルアセトフェノン、２−メチル−（４−メチルチオフェニル）−２−モルホリノ−１−プロパン−１−オン、２−ベンジル−２−ジメチルアミノ−１−（４−モルホリノフェニル）−ブタン−１−オンなどのアセトフェノン系化合物；ベンゾフェノン、４，４’−ビス（ジメチルアミノ）ベンゾフェノン、４，４’−ビス（ジエチルアミノ）ベンゾフェノン、２，４，６−トリメチルアミノベンゾフェノン、メチル−ｏ−ベンゾイルベンゾエート、３，３−ジメチル−４−メトキシベンゾフェノン、３，３’，４，４’−テトラ（ｔ−ブチルペルオキシカルボニル）ベンゾフェノンなどのベンゾフェノン系化合物；９−フルオレノン、２−クロロ−９−フルオレノン、２−メチル−９−フルオレノンなどのフルオレノン系化合物；チオキサントン、２，４−ジエチルチオキサントン、２−クロロチオキサントン、１−クロロ−４−プロピルオキシチオキサントン、イソプロピルチオキサントン、ジイソプロピルチオキサントンなどのチオキサントン系化合物；キサントン、２−メチルキサントンなどのキサントン系化合物；アントラキノン、２−メチルアントラキノン、２−エチルアントラキノン、ｔ−ブチルアントラキノン、２，６−ジクロロ−９，１０−アントラキノンなどのアントラキノン系化合物；９−フェニルアクリジン、１，７−ビス（９−アクリジニル）ヘプタン、１，５−ビス（９−アクリジニル）ペンタン、１，３−ビス（９−アクリジニル）プロパンなどのアクリジン系化合物；ベンジル、１，７，７−トリメチル−ビスクロ［２，２，１］ヘプタン−２，３−ジオン、９，１０−フェナントレンキノンなどのジカルボニル化合物；２，４，６−トリメチルベンゾイルジフェニルホスフィンオキシド、ビス（２，６−ジメトキシベンゾイル）−２，４，４−トリメチルペンチルホスフィンオキシド、ビス（２，６−ジクロロベンゾイル）プロピルホスフィンオキシドなどのホスフィンオキシド系化合物；メチル４−（ジメチルアミノ）ベンゾエート、エチル−４−（ジメチルアミノ）ベンゾエート、２−ｎ−ブトキシエチル４−（ジメチルアミノ）ベンゾエート、２，５−ビス（４−ジエチルアミノベンザル）シクロペンタノン、２，６−ビス（４−ジエチルアミノベンザル）シクロヘキサノン、２，６−ビス（４−ジエチルアミノベンザル）−４−メチル−シクロヘキサノンなどのアミン系シナジスト；３，３’−カルボニルビニル−７−（ジエチルアミノ）クマリン、３−（２−ベンゾチアゾリル）−７−（ジエチルアミノ）クマリン、３−ベンゾイル−７−（ジエチルアミノ）クマリン、３−ベンゾイル−７−メトキシ−クマリン、１０，１０’−カルボニルビス［１，１，７，７−テトラメチル−２，３，６，７−テトラヒドロ−１Ｈ，５Ｈ，１１Ｈ−Ｃｌ］−ベンゾピラノ−［６，７，８−ｉｊ］−キノリジン−１１−オンなどのクマリン系化合物；４−ジエチルアミノカルコン、４−アジドベンザルアセトフェノンなどのカルコン化合物；２−ベンゾイルメチレン、および３−メチル−β−ナフトチアゾリンからなる群より選択される１種以上を使用することができるが、これらにのみ限定されず、当該技術分野で知られている光開始剤を使用することもできる。
【００９５】
前記光開始剤の含有量は、感光性樹脂組成物の総重量を基準として０．１〜５重量％であり得るが、これらにのみ限定されるものではない。
【００９６】
前記溶媒は、メチルエチルケトン、メチルイソブチルケトン、メチルセロソルブ、エチルセロソルブ、テトラヒドロフラン、１，４−ジオキサン、エチレングリコールジメチルエーテル、エチレングリコールジエチルエーテル、プロピレングリコールジメチルエーテル、プロピレングリコールジエチルエーテル、ジエチレングリコールジメチルエーテル、ジエチレングリコールジエチルエーテル、ジエチレングリコールメチルエチルエーテル、クロロホルム、塩化メチレン、１，２−ジクロロエタン、１，１，１−トリクロロエタン、１，１，２−トリクロロエタン、１，１，２−トリクロロエテン、ヘキサン、ヘプタン、オクタン、シクロヘキサン、ベンゼン、トルエン、キシレン、メタノール、エタノール、イソプロパノール、プロパノール、ブタノール、ｔ−ブタノール、２−エトキシプロパノール、２−メトキシプロパノール、３−メトキシブタノール、シクロヘキサノン、シクロペンタノン、プロピレングリコールメチルエーテルアセテート、プロピレングリコールエチルエーテルアセテート、３−メトキシブチルアセテート、エチル３−エトキシプロピオネート、エチルセロソルブアセテート、メチルセロソルブアセテート、およびブチルアセテート、ジプロピレングリコールモノメチルエーテルなどからなる群より選択される１種以上を使用することができるが、これらにのみ限定されず、当該技術分野で知られている溶媒を使用することもできる。
【００９７】
前記溶媒の含有量は、感光性樹脂組成物の総重量を基準として１５〜９５重量％であり得るが、これらにのみ限定されるものではない。
【００９８】
また、本明細書にかかる感光性樹脂組成物は、用途に応じて、分散剤、硬化促進剤、熱重合抑制剤、界面活性剤、光増減剤、可塑剤、接着促進剤、充填剤および接着助剤からなる群より選択される１種以上を追加的に含むことができる。
【００９９】
前記分散剤は、予め顔料を表面処理する形態で顔料に内部添加させる方法、または顔料に外部添加させる方法で使用することができる。前記分散剤としては、高分子型、非イオン性、陰イオン性または陽イオン性分散剤を使用することができ、その例としては、ポリアルキレングリコールおよびそのエステル、ポリオキシアルキレン多価アルコール、エステルアルキレンオキシド付加物、アルコールアルキレンオキシド付加物、スルホン酸エステル、スルホン酸塩、カルボン酸エステル、カルボン酸塩、アルキルアミドアルキレンオキシド付加物およびアルキルアミンからなるグループより選択された１種以上があるが、これらに限定されるものではない。
【０１００】
前記硬化促進剤としては、例えば、２−メルカプトベンゾイミダゾール、２−メルカプトベンゾチアゾール、２−メルカプトベンゾオキサゾール、２，５−ジメルカプト−１，３，４−チアジアゾール、２−メルカプト−４，６−ジメチルアミノピリジン、ペンタエリトリトールテトラキス（３−メルカプトプロピオネート）、ペンタエリトリトールトリス（３−メルカプトプロピオネート）、ペンタエリトリトールテトラキス（２−メルカプトアセテート）、ペンタエリトリトールトリス（２−メルカプトアセテート）、トリメチロールプロパントリス（２−メルカプトアセテート）、トリメチロールプロパントリス（３−メルカプトプロピオネート）、トリメチロールエタントリス（２−メルカプトアセテート）、およびトリメチロールエタントリス（３−メルカプトプロピオネート）からなる群より選択された１種以上を含むことができるが、これらにのみ限定されるものではなく、当該技術分野で一般に知られているものを含むことができる。
【０１０１】
前記熱重合抑制剤としては、例えば、ｐ−アニソール、ヒドロキノン、ピロカテコール（ｐｙｒｏｃａｔｅｃｈｏｌ）、ｔ−ブチルカテコール（ｔ−ｂｕｔｙｌ  Ｃａｔｅｃｈｏｌ）、Ｎ−ニトロソフェニルヒドロキシアミンアンモニウム塩、Ｎ−ニトロソフェニルヒドロキシアミンアルミニウム塩およびフェノチアジン（ｐｈｅｎｏｔｈｉａｚｉｎｅ）からなる群より選択された１種以上を含むことができるが、これらにのみ限定されるものではなく、当該技術分野で一般に知られているものを含むことができる。
【０１０２】
前記界面活性剤は、シリコーン系界面活性剤またはフッ素系界面活性剤であり、具体的には、シリコーン系界面活性剤は、ＢＹＫ−Ｃｈｅｍｉｅ社のＢＹＫ−０７７、ＢＹＫ−０８５、ＢＹＫ−３００、ＢＹＫ−３０１、ＢＹＫ−３０２、ＢＹＫ−３０６、ＢＹＫ−３０７、ＢＹＫ−３１０、ＢＹＫ−３２０、ＢＹＫ−３２２、ＢＹＫ−３２３、ＢＹＫ−３２５、ＢＹＫ−３３０、ＢＹＫ−３３１、ＢＹＫ−３３３、ＢＹＫ−３３５、ＢＹＫ−３４１ｖ３４４、ＢＹＫ−３４５ｖ３４６、ＢＹＫ−３４８、ＢＹＫ−３５４、ＢＹＫ−３５５、ＢＹＫ−３５６、ＢＹＫ−３５８、ＢＹＫ−３６１、ＢＹＫ−３７０、ＢＹＫ−３７１、ＢＹＫ−３７５、ＢＹＫ−３８０、ＢＹＫ−３９０などを使用することができ、フッ素系界面活性剤としては、ＤＩＣ（ＤａｉＮｉｐｐｏｎ  Ｉｎｋ＆Ｃｈｅｍｉｃａｌｓ）社のＦ−１１４、Ｆ−１７７、Ｆ−４１０、Ｆ−４１１、Ｆ−４５０、Ｆ−４９３、Ｆ−４９４、Ｆ−４４３、Ｆ−４４４、Ｆ−４４５、Ｆ−４４６、Ｆ−４７０、Ｆ−４７１、Ｆ−４７２ＳＦ、Ｆ−４７４、Ｆ−４７５、Ｆ−４７７、Ｆ−４７８、Ｆ−４７９、Ｆ−４８０ＳＦ、Ｆ−４８２、Ｆ−４８３、Ｆ−４８４、Ｆ−４８６、Ｆ−４８７、Ｆ−１７２Ｄ、ＭＣＦ−３５０ＳＦ、ＴＦ−１０２５ＳＦ、ＴＦ−１１１７ＳＦ、ＴＦ−１０２６ＳＦ、ＴＦ−１１２８、ＴＦ−１１２７、ＴＦ−１１２９、ＴＦ−１１２６、ＴＦ−１１３０、ＴＦ−１１１６ＳＦ、ＴＦ−１１３１、ＴＦ１１３２、ＴＦ１０２７ＳＦ、ＴＦ−１４４１、ＴＦ−１４４２などを使用することができるが、これらにのみ限定されるものではない。
【０１０３】
前記光増減剤、可塑剤、接着促進剤、充填剤なども、従来の感光性樹脂組成物に含まれ得るすべての化合物が使用できる。
【０１０４】
前記添加剤の含有量は、それぞれ独立に、感光性樹脂組成物の総重量を基準として０．０１〜５重量％であり得るが、これらにのみ限定されるものではない。
【０１０５】
一方、本明細書にかかる感光性樹脂組成物は、ロールコータ（ｒｏｌｌ  ｃｏａｔｅｒ）、カーテンコータ（ｃｕｒｔａｉｎ  ｃｏａｔｅｒ）、スピンコータ（ｓｐｉｎ    ｃｏａｔｅｒ）、スロットダイコータ、各種印刷、浸漬などに使用され、金属、紙、ガラスプラスチック基板などの支持体上に適用可能である。また、フィルムなどの支持体上に塗布した後、その他の支持体上に転写するか、第１の支持体に塗布した後ブランケットなどに転写、再び第２の支持体に転写することも可能であり、その適用方法は特に限定されない。
【０１０６】
本明細書にかかる感光性樹脂組成物を硬化させるための光源としては、例えば、波長が２５０〜４５０ｎｍの光を発散する水銀蒸気アーク（ａｒｃ）、炭素アーク、Ｘｅアークなどがあるが、必ずしもこれらに限らない。
【０１０７】
本明細書にかかる高分子を含む感光性樹脂組成物は、感光度および現像性に優れるだけでなく、テーパ角度が高く、接着力に優れるという特徴がある。したがって、本明細書にかかる高分子を含む感光性樹脂組成物は、多様な感光材として適用することができ、特に、ＬＣＤ用カラーフィルタパターンの製造時に適用することができる。
【０１０８】
本明細書の一実施態様は、耐熱性および黄変の防止に優れるという利点がある。
【０１０９】
本明細書の一実施態様は、フィルム上において突起の発生を低減するという利点がある。
【０１１０】
本明細書の一実施態様は、フィルム、薄膜、パターンなどにおいて突起の発生を低減し、輝度を向上させることができる。
【０１１１】
また、本明細書は、前記感光性樹脂組成物で製造された感光材を提供する。
【０１１２】
本明細書にかかる感光性樹脂組成物は、ＴＦＴ  ＬＣＤカラーフィルタ製造用顔料分散型感光材、ＴＦＴ  ＬＣＤあるいは有機発光ダイオードのブラックマトリックス形成用感光材、オーバーコート層形成用感光材、カラムスペーサ感光材に使用可能であり、光硬化性塗料、光硬化性インク、光硬化性接着剤、印刷版、印刷配線盤用感光材、その他の透明感光材、およびＰＤＰの製造などにも使用することができ、その用途に制限を特に設けない。
【０１１３】
また、本明細書は、前記感光材で製造されたカラーフィルタ、ブラックマトリックス、オーバーコート層、カラムスペーサおよび印刷配線盤からなる群より選択されるいずれか一種を備えた液晶表示装置を提供する。
【０１１４】
以下、本明細書の理解のために、本明細書にかかる一実施例を提示する。しかし、下記の実施例は本明細書を例示するためのものであって、これによって本明細書の範囲が限定されるものではない。
【０１１５】
＜実施例＞
＜合成例１＞
反応容器に熱開始剤Ｖ−６５  ２．１７重量部を溶媒に溶かした後、１−アダマンチルメタクリレート／スチレン／メタクリル酸を６０／１２／２８のモル％で投入した後、窒素雰囲気で６０℃を維持し、１２時間反応させた。製造されたバインダー樹脂の酸価は１００ＫＯＨ  ｍｇ／ｇ、重量平均分子量は８，１００であった。
【０１１６】
＜合成例２＞
反応容器に熱開始剤Ｖ−６５  ２．１７重量部を溶媒に溶かした後、１−アダマンチルメタクリレート／Ｎ−シクロヘキシルマレイミド／スチレン／メタクリル酸／ラウリルメタクリレートを４７／８／９／２８／８のモル％で投入した後、窒素雰囲気で６０℃を維持し、１２時間反応させた。製造されたバインダー樹脂の酸価は９８ＫＯＨ  ｍｇ／ｇ、重量平均分子量は８，５００であった。
【０１１７】
＜合成例３＞
反応容器に熱開始剤Ｖ−６５  ２．１７重量部を溶媒に溶かした後、シクロヘキシルメタクリレート／Ｎ−シクロヘキシルマレイミド／スチレン／メタクリル酸／ラウリルメタクリレート４９／８／１０／２５／８のモル％で投入した後、窒素雰囲気で６０℃を維持し、１２時間反応させた。製造されたバインダー樹脂の酸価は１０５ＫＯＨ  ｍｇ／ｇ、重量平均分子量は８，０００であった。
【０１１８】
＜合成例４＞
反応容器に熱開始剤Ｖ−６５  ２．１７重量部を溶媒に溶かした後、ジシクロペンタニルメタクリレート／スチレン／メタクリル酸／ラウリルメタクリレート４６／１４／２８／１２のモル％で投入した後、窒素雰囲気で６０℃を維持し、１２時間反応させた。製造されたバインダー樹脂の酸価は１０５ＫＯＨ  ｍｇ／ｇ、重量平均分子量は８，５００であった。
【０１１９】
＜合成例５＞
反応容器に熱開始剤Ｖ−６５  ２．１７重量部を溶媒に溶かした後、シクロヘキシルメタクリレート／スチレン／メタクリル酸を５９／１８／２３のモル％で投入した後、窒素雰囲気で６０℃を維持し、１２時間反応させた。製造されたバインダー樹脂の酸価は９９ＫＯＨ  ｍｇ／ｇ、重量平均分子量は８，０００であった。
【０１２０】
＜合成例６＞
反応容器に熱開始剤Ｖ−６５  ２．１７重量部を溶媒に溶かした後、１−アダマンチルメタクリレート／スチレン／メタクリル酸を３９／８／５３のモル％で投入した後、窒素雰囲気で６０℃を維持し、１２時間反応させた。こうして得られた樹脂溶液に熱重合禁止剤と触媒を添加した後、グリシジルメタクリレート２０．３２ｇを空気雰囲気で投入し、１１０℃を維持して１２時間反応させた。製造されたバインダー樹脂の酸価は１０５ＫＯＨ  ｍｇ／ｇ、重量平均分子量は１０，５００であった。
【０１２１】
＜合成例７＞
反応容器に熱開始剤Ｖ−６５  ２．１７重量部を溶媒に溶かした後、シクロヘキシルメタクリレート／Ｎ−シクロヘキシルマレイミド／スチレン／メタクリル酸／ラウリルメタクリレートを３２／５／６／５２／５のモル％で投入した後、窒素雰囲気で６０℃を維持し、１２時間反応させた。こうして得られた樹脂溶液に熱重合禁止剤と触媒を添加した後、グリシジルメタクリレート２２．３３ｇを空気雰囲気で投入し、１１０℃を維持して１２時間反応させた。製造されたバインダー樹脂の酸価は１１０ＫＯＨ  ｍｇ／ｇ、重量平均分子量は９，９００であった。
【０１２２】
＜比較合成例１＞
反応容器に熱開始剤Ｖ−６５  ２．１７重量部を溶媒に溶かした後、ベンジルメタクリレート／Ｎ−フェニルマレイミド／スチレン／メタクリル酸を５５／９／１１／２５のモル％で投入した後、窒素雰囲気で６０℃を維持し、１２時間反応させた。製造されたバインダー樹脂の酸価は１００ＫＯＨ  ｍｇ／ｇ、重量平均分子量は８，３００であった。
【０１２３】
＜比較合成例２＞
反応容器に熱開始剤Ｖ−６５  ２．１７重量部を溶媒に溶かした後、ベンジルメタクリレート／Ｎ−フェニルマレイミド／スチレン／メタクリル酸／ラウリルメタクリレートを４８／８／１０／２６／８のモル％で投入した後、窒素雰囲気で６０℃を維持し、１２時間反応させた。製造されたバインダー樹脂の酸価は１０２ＫＯＨ  ｍｇ／ｇ、重量平均分子量は８，６００であった。
【０１２４】
＜比較合成例３＞
反応容器に熱開始剤Ｖ−６５  ２．１７重量部を溶媒に溶かした後、ベンジルメタクリレート／Ｎ−フェニルマレイミド／スチレン／メタクリル酸／ラウリルメタクリレートを３２／５／６／５２／５のモル％で投入した後、窒素雰囲気で６０℃を維持し、１２時間反応させた。こうして得られた樹脂溶液に熱重合禁止剤と触媒を添加した後、グリシジルメタクリレート２２．００ｇを空気雰囲気で投入し、１１０℃を維持して１２時間反応させた。製造されたバインダー樹脂の酸価は１０８ＫＯＨ  ｍｇ／ｇ、重量平均分子量は１０，２００であった。
【０１２５】
＜実施例１＞
顔料として、５．０８重量部のピグメントＧｒｅｅｎ５８、０．８５重量部のピグメントｙｅｌｌｏｗ１５０、前記合成例１で製造された高分子２．０重量部、アクリル系分散剤３．６２重量部、溶媒としてプロピレングリコールモノメチルエーテルアセテート３８．８重量部を混合し、前記混合物を撹拌し、着色組成物を製造した。
【０１２６】
＜実施例２＞
前記合成例１で製造された高分子の代わりに、前記合成例２で製造された高分子２．０重量部を使用すること以外は、実施例１と同様の方法で着色組成物を製造した。
【０１２７】
＜実施例３＞
前記合成例１で製造された高分子の代わりに、前記合成例３で製造された高分子２．０重量部を使用すること以外は、実施例１と同様の方法で着色組成物を製造した。
【０１２８】
＜実施例４＞
前記合成例１で製造された高分子の代わりに、前記合成例４で製造された高分子２．０重量部を使用すること以外は、実施例１と同様の方法で着色組成物を製造した。
【０１２９】
＜実施例５＞
前記合成例１で製造された高分子の代わりに、前記合成例５で製造された高分子２．０重量部を使用すること以外は、実施例１と同様の方法で着色組成物を製造した。
【０１３０】
＜実施例６＞
前記合成例１で製造された高分子の代わりに、前記合成例６で製造された高分子２．０重量部を使用すること以外は、実施例１と同様の方法で着色組成物を製造した。
【０１３１】
＜実施例７＞
前記合成例１で製造された高分子の代わりに、前記合成例７で製造された高分子２．０重量部を使用すること以外は、実施例１と同様の方法で着色組成物を製造した。
【０１３２】
＜実施例８＞
実施例１で製造された着色組成物１１重量部、エチレン性不飽和重合性化合物としてジペンタエリトリトールヘキサアクリレート１．８重量部、バインダー樹脂としてベンジルメタクリレートとメタクリル酸との共重合体１．８重量部、光開始剤として２，４−クリクロロメチル−（４’−メトキシフェニル）−６−トリアジン０．３重量部、接着促進剤として３−メタアクリルオキシプロピルトリメトキシシラン０．１３重量部、界面活性剤としてＦ−４７５（ＤａｉＮｉｐｐｏｎ  Ｉｎｋ＆Ｃｈｅｍｉｃａｌｓ）０．０４重量部、溶媒としてプロピレングリコールモノメチルエーテルアセテート３８．８重量部を混合し、前記混合物を５時間撹拌し、感光性樹脂組成物を製造した。
【０１３３】
＜実施例９＞
実施例２で製造された着色組成物１１重量部、エチレン性不飽和重合性化合物としてジペンタエリトリトールヘキサアクリレート１．８重量部、バインダー樹脂としてベンジルメタクリレートとメタクリル酸との共重合体１．８重量部、光開始剤として２，４−クリクロロメチル−（４’−メトキシフェニル）−６−トリアジン０．３重量部、接着促進剤として３−メタアクリルオキシプロピルトリメトキシシラン０．１３重量部、界面活性剤としてＦ−４７５（ＤａｉＮｉｐｐｏｎ  Ｉｎｋ＆Ｃｈｅｍｉｃａｌｓ）０．０４重量部、溶媒としてプロピレングリコールモノメチルエーテルアセテート３８．８重量部を混合し、前記混合物を５時間撹拌し、感光性樹脂組成物を製造した。
【０１３４】
＜実施例１０＞
実施例３で製造された着色組成物１１重量部、エチレン性不飽和重合性化合物としてジペンタエリトリトールヘキサアクリレート１．８重量部、バインダー樹脂としてベンジルメタクリレートとメタクリル酸との共重合体１．８重量部、光開始剤として２，４−クリクロロメチル−（４’−メトキシフェニル）−６−トリアジン０．３重量部、接着促進剤として３−メタアクリルオキシプロピルトリメトキシシラン０．１３重量部、界面活性剤としてＦ−４７５（ＤａｉＮｉｐｐｏｎ  Ｉｎｋ＆Ｃｈｅｍｉｃａｌｓ）０．０４重量部、溶媒としてプロピレングリコールモノメチルエーテルアセテート３８．８重量部を混合し、前記混合物を５時間撹拌し、感光性樹脂組成物を製造した。
【０１３５】
＜実施例１１＞
実施例４で製造された着色組成物１１重量部、エチレン性不飽和重合性化合物としてジペンタエリトリトールヘキサアクリレート１．８重量部、バインダー樹脂としてベンジルメタクリレートとメタクリル酸との共重合体１．８重量部、光開始剤として２，４−クリクロロメチル−（４’−メトキシフェニル）−６−トリアジン０．３重量部、接着促進剤として３−メタアクリルオキシプロピルトリメトキシシラン０．１３重量部、界面活性剤としてＦ−４７５（ＤａｉＮｉｐｐｏｎ  Ｉｎｋ＆Ｃｈｅｍｉｃａｌｓ）０．０４重量部、溶媒としてプロピレングリコールモノメチルエーテルアセテート３８．８重量部を混合し、前記混合物を５時間撹拌し、感光性樹脂組成物を製造した。
【０１３６】
＜実施例１２＞
実施例５で製造された着色組成物１１重量部、エチレン性不飽和重合性化合物としてジペンタエリトリトールヘキサアクリレート１．８重量部、バインダー樹脂としてベンジルメタクリレートとメタクリル酸との共重合体１．８重量部、光開始剤として２，４−クリクロロメチル−（４’−メトキシフェニル）−６−トリアジン０．３重量部、接着促進剤として３−メタアクリルオキシプロピルトリメトキシシラン０．１３重量部、界面活性剤としてＦ−４７５（ＤａｉＮｉｐｐｏｎ  Ｉｎｋ＆Ｃｈｅｍｉｃａｌｓ）０．０４重量部、溶媒としてプロピレングリコールモノメチルエーテルアセテート３８．８重量部を混合し、前記混合物を５時間撹拌し、感光性樹脂組成物を製造した。
【０１３７】
＜実施例１３＞
実施例６で製造された着色組成物１１重量部、エチレン性不飽和重合性化合物としてジペンタエリトリトールヘキサアクリレート１．８重量部、バインダー樹脂としてベンジルメタクリレートとメタクリル酸との共重合体１．８重量部、光開始剤として２，４−クリクロロメチル−（４’−メトキシフェニル）−６−トリアジン０．３重量部、接着促進剤として３−メタアクリルオキシプロピルトリメトキシシラン０．１３重量部、界面活性剤としてＦ−４７５（ＤａｉＮｉｐｐｏｎ  Ｉｎｋ＆Ｃｈｅｍｉｃａｌｓ）０．０４重量部、溶媒としてプロピレングリコールモノメチルエーテルアセテート３８．８重量部を混合し、前記混合物を５時間撹拌し、感光性樹脂組成物を製造した。
【０１３８】
＜実施例１４＞
実施例７で製造された着色組成物１１重量部、エチレン性不飽和重合性化合物としてジペンタエリトリトールヘキサアクリレート１．８重量部、バインダー樹脂としてベンジルメタクリレートとメタクリル酸との共重合体１．８重量部、光開始剤として２，４−クリクロロメチル−（４’−メトキシフェニル）−６−トリアジン０．３重量部、接着促進剤として３−メタアクリルオキシプロピルトリメトキシシラン０．１３重量部、界面活性剤としてＦ−４７５（ＤａｉＮｉｐｐｏｎ  Ｉｎｋ＆Ｃｈｅｍｉｃａｌｓ）０．０４重量部、溶媒としてプロピレングリコールモノメチルエーテルアセテート３８．８重量部を混合し、前記混合物を５時間撹拌し、感光性樹脂組成物を製造した。
【０１３９】
＜比較例１＞
前記合成例１で製造された高分子の代わりに、前記比較合成例１で製造された高分子２．０重量部を使用すること以外は、実施例１と同様の方法で着色組成物を製造した。
【０１４０】
＜比較例２＞
前記合成例１で製造された高分子の代わりに、前記比較合成例２で製造された高分子２．０重量部を使用すること以外は、実施例１と同様の方法で着色組成物を製造した。
【０１４１】
＜比較例３＞
前記合成例１で製造された高分子の代わりに、前記比較合成例３で製造された高分子２．０重量部を使用すること以外は、実施例１と同様の方法で着色組成物を製造した。
【０１４２】
＜比較例４＞
比較例１で製造された着色組成物１１重量部、エチレン性不飽和重合性化合物としてジペンタエリトリトールヘキサアクリレート１．８重量部、バインダー樹脂としてベンジルメタクリレートとメタクリル酸との共重合体１．８重量部、光開始剤として２，４−クリクロロメチル−（４’−メトキシフェニル）−６−トリアジン０．３重量部、接着促進剤として３−メタアクリルオキシプロピルトリメトキシシラン０．１３重量部、界面活性剤としてＦ−４７５（ＤａｉＮｉｐｐｏｎ  Ｉｎｋ＆Ｃｈｅｍｉｃａｌｓ）０．０４重量部、溶媒としてプロピレングリコールモノメチルエーテルアセテート３８．８重量部を混合し、前記混合物を５時間撹拌し、感光性樹脂組成物を製造した。
【０１４３】
＜比較例５＞
比較例２で製造された着色組成物１１重量部、エチレン性不飽和重合性化合物としてジペンタエリトリトールヘキサアクリレート１．８重量部、バインダー樹脂としてベンジルメタクリレートとメタクリル酸との共重合体１．８重量部、光開始剤として２，４−クリクロロメチル−（４’−メトキシフェニル）−６−トリアジン０．３重量部、接着促進剤として３−メタアクリルオキシプロピルトリメトキシシラン０．１３重量部、界面活性剤としてＦ−４７５（ＤａｉＮｉｐｐｏｎ  Ｉｎｋ＆Ｃｈｅｍｉｃａｌｓ）０．０４重量部、溶媒としてプロピレングリコールモノメチルエーテルアセテート３８．８重量部を混合し、前記混合物を５時間撹拌し、感光性樹脂組成物を製造した。
【０１４４】
＜比較例６＞
比較例３で製造された着色組成物１１重量部、エチレン性不飽和重合性化合物としてジペンタエリトリトールヘキサアクリレート１．８重量部、バインダー樹脂としてベンジルメタクリレートとメタクリル酸との共重合体１．８重量部、光開始剤として２，４−クリクロロメチル−（４’−メトキシフェニル）−６−トリアジン０．３重量部、接着促進剤として３−メタアクリルオキシプロピルトリメトキシシラン０．１３重量部、界面活性剤としてＦ−４７５（ＤａｉＮｉｐｐｏｎ  Ｉｎｋ＆Ｃｈｅｍｉｃａｌｓ）０．０４重量部、溶媒としてプロピレングリコールモノメチルエーテルアセテート３８．８重量部を混合し、前記混合物を５時間撹拌し、感光性樹脂組成物を製造した。
【０１４５】
＜実験例１＞
前記実施例１ないし７および比較例１ないし３で得られた着色組成物の輝度を測定するために、前記着色組成物をガラスにスピンコーティング（ｓｐｉｎ  ｃｏａｔｉｎｇ）し、約１００℃で２分前熱処理（ｐｒｅｂａｋｅ）し、フィルムを形成させる。その後、色度計で輝度を測定し、前記フィルムを以降２３０℃で約３０分間後熱処理（ｐｏｓｔｂａｋｅ）した後、再び色度計で輝度を測定し、輝度の減少幅を測定した。その結果は、下記表１のとおりである。
【表１】
2015166469.tif 000011
【０１４６】
＜実験例２＞
前記実施例８ないし１１および比較例４ないし６で得られた感光性樹脂組成物をガラスにスピンコーティング（ｓｐｉｎ  ｃｏａｔｉｎｇ）し、約９０℃で１００秒前熱処理（ｐｒｅｂａｋｅ）し、フィルムを形成させる。前記フィルムを透過率１００％で、線幅９０μｍにパターンされているマスクを用いて、高圧水銀ランプ下、２０ｍＪ／ｃｍ２で露光させた後、パターンをｐＨ１１．３〜１１．７のＫＯＨアルカリ水溶液で０．２Ｍｐａの圧力にて８０秒現像し、脱イオン水で洗浄した。これを２３０℃で約２０分間後熱処理し、パターンを形成した。
【０１４７】
こうして形成されたパターンの周縁が現像液によって剥がれている程度を光学顕微鏡で測定し、パターン剥がれの良し悪しを、次の表２に示した。剥がれがない場合を１、周縁の剥がれが見える場合を２、パターン中央部が剥がれた場合を３として示した。数値が１から３へいくほど、現象時のパターン剥がれが悪化することを表す。
【表２】
2015166469.tif 000012